(57)【特許請求の範囲】
【請求項１】
焙焼工程を含む製法で得られた平均粒子径０．１〜０．２５μｍの白色顔料（酸化アルミニウムを除く）９７〜８５質量％を酸化アルミニウム（水和物を含む）３〜１５質量％（両者を合わせて１００質量％とする。）で表面処理してなる白色顔料粒子３５〜１００質量部および全芳香族サーモトロピック液晶ポリエステル１００質量部とを含み、溶融混練工程を経て得られる樹脂組成物。
【請求項２】
前記白色顔料が硫酸法により得られた酸化チタン（TiO２）であることを特徴とする請求項１記載の樹脂組成物。
【請求項３】
請求項１〜２いずれかに記載の樹脂組成物から射出成形して得られた４８０ｎｍ波の反射率が８０％以上の成形表面を有する成形体。
【請求項４】
請求項３に記載の成形体が発光装置部材および／またはリフレクターとして使用されている光学装置。
【請求項５】
発光装置が白色ＬＥＤを使用したものであることを特徴とする請求項４に記載の光学装置。
【発明の詳細な説明】
【技術分野】
【０００１】
本発明は、特定波長光の反射率に優れた全芳香族サーモトロピック液晶ポリエステル樹脂組成物、その射出成形体および該成形体を使用した光学装置に関するものである。特に、該光学装置が白色発光ダイオード（以下「ＬＥＤ」という。）を使用したものに関するものである。
【背景技術】
【０００２】
ＬＥＤを使用した照明装置または表示装置等の光学装置は広範な分野で使用されているが、これらは基板上の回路パターンに導電性接着剤、ハンダ等でＬＥＤ素子が実装されており、ワイヤボンディングで必要な結線がされ、ＬＥＤの光利用率を上げるためにＬＥＤ素子の周囲にリフレクター（反射枠）が設けられ、リフレクター内に位置するＬＥＤ素子は透光性樹脂で封止されているものが使用されている。白色ＬＥＤは各種のものが知られているが、例えば一般的には、緑（Ｇ）、青（Ｂ）、赤（Ｒ）等の複数のＬＥＤを組み合わせて白色を得るようにしたもの、封止樹脂中に蛍光物質を配合して波長変換の作用を利用しているものもある。波長変換をする場合は紫外線発光ＬＥＤも光源として使用できる。リフレクターとしては、金属酸化物からなる白色顔料粒子等を充填した樹脂組成物の成形品が使用されることがある。
【０００３】
樹脂組成物を含むリフレクターは、ＬＥＤ素子を基板に実装する際のハンダ等の加熱工程、封止樹脂の熱硬化時の発熱、ＬＥＤ装置を他の部材に結合する場合の加熱、ＬＥＤ装置を使用する環境における加熱等への耐熱性と、その後使用を含めた期間中の高反射率の維持とが要求される。さらに、白色ＬＥＤにおいては、特に５００ｎｍ以下の領域での良好な反射率の維持が要求される。この点から、耐熱性に優れたサーモトロピック液晶ポリエステル、特に融点が３２０℃を超える全芳香族サーモトロピック液晶ポリエステルと白色顔料からなる樹脂組成物は、ＬＥＤリフレクター用として使用されるようになった。（例えば、特許文献１〜３参照。）
【特許文献１】特公平６−３８５２０号公報
【特許文献２】特開２００４−２５６６７３号公報
【特許文献３】特開２００５−２３２２１０号公報
【発明の開示】
【発明が解決しようとする課題】
【０００４】
しかしながら、これら全芳香族サーモトロピック液晶ポリエステルからなるＬＥＤリフレクターは従前から使用されていたポリアミド系樹脂組成物からなるものに比較して、白色光の反射率指標としての、４８０ｎｍ波の反射率が不足気味との問題がある。
【０００５】
全芳香族液晶ポリエステルに添加する白色顔料としては、その高い加工温度における耐熱性を有し、かつ、隠蔽力の高い、金属酸化物からなる白色顔料粒子を使用することが公知である。これら顔料の添加は一般に溶融混練により添加して使用する。
【０００６】
白色顔料粒子を構成する金属酸化物は酸性化合物であるので、溶融混練工程において、溶融状態にある全芳香族サーモトロピック液晶ポリエステルに酸性化合物を共存させ、かつ継続して大きな剪断力を加えることにより、全芳香族液晶ポリエステルが分解し分子量の低下、低分子量成分の生成等が生じる。この現象は得られた樹脂組成物を射出成形するときの可塑化工程においても同様に生じる。なお、このような現象は、高温でより顕著になることが予想されるから、全芳香族サーモトロピック液晶ポリエステルの融点が高いほど影響は大きいと考えられる。
【０００７】
白色顔料と全芳香族サーモトロピック液晶ポリエステルとの樹脂組成物の製造時の射出成形品の表面反射率、特に白色LED装置のリフレクター部品として使用された場合の反射率、に与える溶融混練工程の影響については充分な解明および対策はなされていなかった。
【０００８】
よって、本発明は、白色顔料粒子と全芳香族サーモトロピック液晶ポリエステルとから溶融混練工程を経て得られる樹脂組成物について、全芳香族サーモトロピック液晶ポリエステルの優れた耐熱性、成形性を保持しつつ良好な白色光反射率を達成することを課題とするものである。
【課題を解決するための手段】
【０００９】
本発明の第１は、焼成工程を含む製法で得られた平均粒子径０．１〜０．２５μｍの白色顔料（酸化アルミニウムを除く）９７〜８５質量％を酸化アルミニウム３〜１５質量％（両者を合わせて１００質量％とする。）で表面処理してなる白色顔料粒子３５〜１００質量部および全芳香族サーモトロピック液晶ポリエステル１００質量部とを含み、溶融混練工程を経て得られる樹脂組成物に関するものである。
【００１０】
本発明の第２は、本発明の第1において、前記白色顔料が硫酸法により得られた酸化チタン（TiO２）であることを特徴とする樹脂組成物に関するものである。
【００１１】
また、本発明の第３は、本発明の第１または第２の樹脂組成物から射出成形して得られた４８０ｎｍ波の反射率が８０％以上の成形表面を有する成形体に関するものである。
【００１２】
さらに、本発明の第４は、本発明の第３の成形体が発光装置部材および／またはリフレクターとして使用されている光学装置に関するものである。
【００１３】
またさらに、本発明の第５は、本発明の第４の発光装置が白色ＬＥＤを使用したものであることを特徴とする光学装置に関するものである。
【発明の効果】
【００１４】
本発明の樹脂組成物を使用すれば、通常の溶融混練工程により、全芳香族サーモトロピック液晶ポリエステルの優れた耐熱性、成形性を損なわずに、白色光反射率に優れた成形品を与える樹脂組成物が得られる。よって、該樹脂組成物の射出成形品の表面を反射面としたリフレクター、特に白色ＬＥＤに適するリフレクター、が得られ、優れた性能を有する発光装置を提供することができる。
【発明を実施するための最良の形態】
【００１５】
（全芳香族サーモトロピック液晶ポリエステル）
本発明に係る全芳香族サーモトロピック液晶ポリエステルに関しては特に制限はないが、ＬＤＥリフレクターとして使用するためには、耐ハンダ耐熱性が要求されるので融点が３２０℃以上であることが好ましい。
【００１６】
融点が３２０℃以上の全芳香族サーモトロピック液晶ポリエステルを得るには、原料モノマーとしてｐ−ヒドロキシ安息香酸を４０モル％以上使用するとよい。この他に、公知の他の芳香族ヒドロキシカルボン酸、芳香族ジカルボン、芳香族ジヒドロキシ化合物を適宜組み合わせて使用することができる。例えば、ｐ−ヒドロキシ安息香酸や２−ヒドロキシ−６−ナフトエ酸などの芳香族ヒドロキシカルボン酸のみから得られるポリエステル、さらにこれらとテレフタル酸、イソフタル酸、２，６−ナフタレンジカルボン酸などの芳香族ジカルボン酸、および／またはハイドロキノン、レゾルシン、４，４’−ジヒドロキシジフェニル、２，６−ジヒドロキシナフタレンなどの芳香族ジヒドロキシ化合物とから得られる液晶性ポリエステルなどが好ましいものとして挙げられる。
【００１７】
特に好ましくは、ｐ−ヒドロキシ安息香酸（I）、テレフタル酸（II）、４，４’−ジヒドロキシビフェニル（III）（これらの誘導体を含む。）を８０〜１００モル％（但し、（I）と（II）の合計を６０モル％以上とする。）、および、（I）（II）（III）のいずれかと重縮合反応可能な他の芳香族化合物０〜２０モル％を重縮合して得られる全芳香族サーモトロピック液晶ポリエステルである。
【００１８】
全芳香族サーモトロピック液晶ポリエステルの製造に当たっては、溶融重縮合時間を短縮し工程中の熱履歴の影響を低減させるため、上記のモノマーの水酸基を予めアセチル化した後に溶融重縮合を行うことが好ましい。さらに、工程を簡略化するためには、アセチル化は反応槽中のモノマーに無水酢酸を供給して行うのが好ましい。このアセチル化工程を溶融重縮合工程と同じ反応槽を用いて行うのが好ましい。すなわち、反応槽中で原料モノマーと無水酢酸でアセチル化反応を行い、反応終了後昇温して重縮合反応に移行するのが好ましい。
【００１９】
アセチル化されたモノマーの脱酢酸反応を伴いながら溶融重縮合反応を行う。反応槽はモノマー供給手段、酢酸排出手段、溶融ポリエステル取り出し手段および攪拌手段を備えた反応槽を用いて行うのが好ましい。このような反応槽（重縮合装置）は公知のものから適宜選択することができる。重合温度は好ましくは１５０℃〜３５０℃である。アセチル化反応終了後、重合開始温度まで昇温して重縮合を開始し、０．１℃／分〜２℃／分の範囲で昇温して、最終温度として２８０〜３５０℃まで上昇させるのが好ましい。重縮合反応の触媒として、Ｇｅ，Ｓｎ，Ｔｉ、Ｓｂ、Ｃｏ，Ｍｎ、Ｍｇ 等の化合物を使用することができる。重縮合の進行により生成重合体の溶融温度が上昇するのに対応して重縮合温度も上昇する。
【００２０】
溶融重縮合において、その流動点が２００℃以上、好ましくは２２０℃〜３３０℃に達したら、低重合度の全芳香族サーモトロピック液晶ポリエステルを溶融状態のまま重合槽から抜出し、スチールベルトやドラムクーラー等の冷却機へ供給し、冷却して固化させる。
【００２１】
ついで、固化した低重合度の全芳香族サーモトロピック液晶ポリエステルを、後続の固相重縮合に適した大きさに粉砕する。粉砕方法は特に限定されないが、例えば、ホソカワミクロン社製のフェザーミル、ビクトミル、コロプレックス、パルベラーザー、コントラプレックス、スクロールミル、ＡＣＭパルベラ-ザー等の衝撃式粉砕機、マツボー社製の架砕式粉砕機であるロールグラニュレーター等が挙げられる。特に好ましくは、ホソカワミクロン社製のフェザーミルである。本発明においては、粉砕物の粒径に特に制限はないが、工業フルイ（タイラーメッシュ）で４メッシュ通過〜２０００メッシュ不通の範囲が好ましく、５メッシュ〜２０００メッシュ（０．０１〜４ｍｍ）にあればさらに好ましく、９メッシュ〜１４５０メッシュ（０．０２〜２ｍｍ）にあれば最も好ましい。
【００２２】
ついで、粉砕工程で得られた粉砕物を固相重縮合工程に供して固相重縮合を行う。固相重縮合工程に使用する装置、運転条件には特に制限はなく、公知の装置および方法を用いることができる。ＬＥＤリフレクターとして使用するためには、融点が３２０℃以上のものが得られるまで固相重縮合反応を行うことが好ましい。
【００２３】
白色顔料粒子として、白色顔料９７〜８５質量％を酸化アルミニウム３〜１５質量％（両者を合わせて１００質量％とする。）で表面処理してなるものを使用する。なお、本発明においては白色顔料は酸化アルミニウムを除くものを意味する。白色顔料には、全芳香族サーモトロピック液晶ポリエステルとの溶融混練工程および射出成形温度ならびにハンダ実装工程等における加熱に対して耐熱性を有する限り特に制限はない。
【００２４】
焙焼工程を含む製法で得られた白色顔料としては、酸化チタン（TiO２）、酸化亜鉛（ZnO）、鉛白（２PbCO3・Pb(OH)２）等が使用できる。耐熱性に優れる金属酸化物系白色顔料が好ましい。この中でも隠蔽力の大きいルチル型酸化チタンの平均粒子径０．１〜０．２５μmの範囲にあるものを使用することを要する。色相の好みによっては酸化亜鉛を使用することもできる。
【００２５】
金属酸化物系白色顔料の内、焙焼工程を含む硫酸法で製造された酸化チタンが特に好ましい。本発明者らは、全芳香族サーモトロピック液晶ポリエステル樹脂に配合して溶融混練して得られる組成物の成形品の白色光反射率に好ましくない影響を与える成分が焙焼工程で除去されると考えている。
【００２６】
酸化アルミニウムにより白色顔料を表面処理する方法は、公知の方法を用いることができる。例えば、特開平５−２８６７２１号記載の方法あるいは該特許文献中に従来方法として記載されている方法のいずれでもよい。該特許文献は、主に酸化チタンの表面処理に係るものであるが、他の白色顔料についても同様に表面処理を行うことができる。酸化アルミニウムで表面処理した白色顔料は、市場からも入手できる。例えば、堺化学（株）製「SR−１」（ルチル型酸化チタン、平均平均粒径０．２５μｍ、表面処理剤Al２O３、処理量５％）が挙げられる。
【００２７】
白色顔料を酸化アルミニウム（Ａｌ３Ｏ２）（水和物を含む。）で表面処理した白色顔料粒子を全芳香族サーモトロピック液晶ポリエステルと溶融混練することにより得られる効果について、本発明者らは、酸化アルミニウムが有している両性（酸性およびアルカリ性）および吸着剤としての機能が関与しているものと考えている。
すなわち、ポリマー中の不純物を吸着する機能および金属酸化物系白色顔料の表面を被覆して、酸性化合物としての金属酸化物が全芳香族サーモトロピック液晶ポリエステルの加水分解を促進する等の影響を緩和する機能である。
【００２８】
特に前者の機能の中でも注目すべきは、アセチル誘導体をモノマーとして重縮合を行った場合にポリマー中に残存する酢酸系化合物を吸着する機能である。したがって、モノマーのアセチル化誘導体を使用して溶融重縮合を実施する工程を含む場合、さらに、モノマーのアセチル化とその結果得られるアセチル化誘導体を使用する溶融重縮合が同一反応槽で行われる場合等の、系内に酢酸系化合物が残存する可能性が高い場合にその効果がもっとも発揮される。
【００２９】
酸化アルミウムが３質量％以下であると、白色顔料の表面を被覆する効果およびポリマー中の不純物の吸着効果が十分に発揮できず、１５質量％を超えると白色顔料粒子の凝集等により取り扱いに問題が生じることがある。よって、白色顔料粒子として、白色顔料９７〜８５質量％を酸化アルミニウム３〜１５質量％（両者を合わせて１００質量％とする。）で表面処理してなるものを使用する。酸化アルミニウムの特に好ましい範囲は５〜１０質量％である。
【００３０】
全芳香族サーモトロピック液晶ポリエステルと、酸化アルミニウムで表面処理された白色顔料からなる白色顔料粒子と、を溶融混練する方法および装置は、公知の溶融混練に使用されているものが好適に使用できる。単軸混練機、２軸混練機、バンバリーミキサー、加圧式ニーダー等が使用可能であるが、白色顔料粒子の分散を好適にする点から２軸混練機が特に好ましい。
【００３１】
白色顔料粒子の添加量は、全芳香族サーモトロピック液晶ポリエステル１００質量部に対して、３５質量部〜１００質量部の範囲である。３５質量部未満では十分な白色度が得られず、１００重量部を超えると成形性が著しく低下して、白色光反射率が８０％以上の成形表面を得ることが困難となる。
【００３２】
本発明の樹脂組成物には、公知の無機充填材、有機充填材を本発明の効果を損なわない範囲で添加することができる。これらは、単独で使用しても２種類以上使用してもよい。
【実施例】
【００３３】
（サーモトロピック液晶ポリエステルの製造：溶融重縮合）
ダブルヘリカル型攪拌翼を有し、内容積が1.7ｍ3の、SUS316L（ステンレス鋼）製の反応槽に、ｐ−ヒドロキシ安息香酸（上野製薬株式会社製）２９８．３ｋｇ（２．１６キロモル）、４，４’−ジヒドロキシジフェニル（本州化学工業株式会社製）１３４．１ｋｇ（０．７２キロモル）、テレフタル酸（三井化学株式会社製）８９．７ｋｇ（０．５４キロモル）、イソフタル酸（エイジーインターナショナル社製）２９．９ｋｇ（０．１８キロモル）、触媒として酢酸マグネシウム（キシダ化学株式会社製）０．１１ｋｇ、酢酸カリウム（キシダ化学株式会社製）０．０４ｋｇを仕込んだ。そして、重合槽の減圧−窒素注入を２回行って窒素置換した後、無水酢酸３７７．７ｋｇ（３．７キロモル）を添加し、攪拌翼の回転数４５ｒｐｍで１５０℃まで１．５時間で昇温して還流状態で２時間アセチル化反応を行った。アセチル化終了後、酢酸留出状態にして０．５℃／分で昇温して３１０℃まで昇温し、発生する酢酸を除去しながら重合反応を５時間２０分行った。
【００３４】
ついで、反応槽系を密閉し、その系内を窒素で１４．７N／cm2（１．５kgf／cm2）に加圧し、反応槽内の溶融重縮合反応生成物である低重合度全芳香族サーモトロピック液晶ポリエステル約480kgを、反応槽の底部の抜出し口から抜出し後述の冷却固化装置に供給した。このときの溶融重縮合反応生成物の温度は３１０℃であった。
【００３５】
（冷却固化工程）
冷却固化装置として、特開２００２−１７９９７９に従い、直径６３０mmの一対の冷却ロール、ロール間距離２mm、距離１８００mmの一対の堰を有する装置を用いた。該一対の冷却ロールを１８rpmの回転数で対向回転させ、該一対の冷却ロールと該一対の堰とで形成された凹部に、重縮合反応槽から抜出された流動状態の溶融重縮合反応生成物を徐々に供給し、該凹部内に保持させつつ、該一対の冷却ロール内の冷却水の流量を調整してロール表面温度を調整し、ロール間を通過直後に冷却固化した低重合度全芳香族サーモトロピック液晶ポリエステルの表面温度は２２０℃であった。得られた厚み２ｍｍのシート状の固化物を解砕機（日空工業株式会社製）により、おおよそ５０ｍｍ角に解砕した。
【００３６】
（粉砕工程および固相重縮合工程）
この解砕物を、ホソカワミクロン株式会社製のフェザーミルを用いて粉砕して固相重縮合用原料を得た。粉砕物は、目開き１ｍｍのメッシュを通過するものであった。該粉砕物をロータリーキルンに収納し、窒素雰囲気中で、窒素流通下、室温から１７０℃まで３時間かけて昇温した後、２８０℃まで５時間かけて昇温し、さらに、３００℃まで３時間かけて昇温して固相重縮合を行い、全芳香族サーモトロピック液晶ポリエステル約４８０Kgを得た。
【００３７】
（白色顔料粒子および他の充填材）
白色顔料粒子１
堺化学（株）製：商品名「ＳＲ−１」：焙焼工程を含む硫酸法により得られたルチル型酸化チタンを酸化アルミニウムで表面処理したもの。平均粒子径０．２５μｍ。酸化チタンと酸化アルミニウムとの質量％構成＝９５：５。
白色顔料粒子２：
石原産業（株）製：商品名「ＣＲ−６０」：焙焼工程を含まない塩素法により得られたルチル型酸化チタンを酸化アルミニウムで表面処理したもの。平均粒子径０．２１μｍ。酸化チタンと酸化アルミニウムとの質量％構成＝９５：５。
白色顔料粒子３：
堺化学（株）：商品名「Ｒ−３１０」：焙焼工程を含む硫酸法により得られたルチル型酸化チタン。表面処理をしていない。平均粒子径０．２０μｍ。
ガラス繊維：
旭ファイバーグラス（株）製「PX−１」（平均長さ３ｍｍ、平均系１０μ）
【００３８】
（樹脂組成物の製造）
表１に示す量の全芳香族サーモトロピック液晶ポリエステルに白色顔料粒子１〜３、ガラス繊維、タルクをそれぞれ別個に混合し、２軸押出機（池貝鉄鋼（株）製）によりシリンダーの最高温度４３０℃で溶融混練してペレットを得た。
【００３９】
（射出成形品の製造）
得られたペレットを射出成形機（住友重機械工業（株）製ＳＧ−２５）を用いて、シリンダー温度４２０℃、射出速度１００ｍｍ／ｓｅｃ、金型温度８０℃で、３０ｍｍ（幅）×６０ｍｍ（長さ）×（３．０ｍｍ／０．５ｍｍ）の２段厚み（各厚み部分の長さは３０ｍｍずつ）の射出成形品を得て、白色光反射率の試験片とした。
【００４０】
（白色光反射率の測定）
各試験片の表面について、自記分光光度計（Ｕ−３５００：（株）日立製作所製）を用いて４８０nmの光に対する拡散反射率の測定を行った。なお、反射率は硫酸バリウムの標準白板の拡散反射率を１００％とした時の相対値である。結果を表１に示す。
【００４１】
【表１】
0005201799.tif 000002
【００４２】
実施例１と比較例１〜２とは、含有する酸化チタンが前者では白色顔料粒子１（本発明に係る要件を充足する。）、後者では白色顔料粒子２（本発明に係る要件を充足しない。）であることが異なるが、反射率の値は、試験片厚み３．０ｍｍ、０．５ｍｍいずれの条件においても高い値を示すことがわかる。
実施例４は比較例１の含有する白色顔料粒子２（本発明に係る要件を充足しない。）７５質量部のうち５０質量部を白色顔料粒子１（本発明に係る要件を充足する。）に置換したものであるが、反射率の値は、試験片厚み３．０ｍｍ、０．５ｍｍいずれの条件においても高い値を示すことがわかる。
実施例１〜４は、本発明の要件を満たす範囲にある組成物であるが、すべて、良好な成形を示すこと、試験片厚み３．０ｍｍ、０．５ｍｍいずれの条件においても高い値を示すことがわかる。
【産業上の利用可能性】
【００４３】
本発明は、液晶ポリエステル樹脂組成物が有する優れた耐熱性、主出成形性を有することに加え、優れた反射率を備えたものであり、発光装置部材および／またはリフレクター等中の高い反射率が要求される部材、特に、発光装置が白色ＬＥＤを使用場合の部材として使用できる。